(57)【要約】      （修正有）【課題】上塗りにフッ素樹脂系塗料を用いる場合の密着性の向上方法の提供。【解決手段】予め基材１の表面１Ａを下地処理し、水性プライマー（主成分：エポキシ変性アクリル樹脂エマルジョン等）又は溶剤系プライマー（主成分：エポキシ変性アクリル樹脂系等）にローラ、刷毛、エアスプレー等で塗布し、下塗り層２を形成した後、水性アクリル樹脂系塗料をアクリル樹脂系エマルジョン、エポキシ樹脂系エマルジョン、アクリル樹脂ワニスなどの１つを主成分とする水性シーラーで希釈して下塗り層２の上にローラ等で塗布して中塗りを行い、２０〜２４時間程度乾燥させて中塗り層３を形成し、最後に、水性フッ素樹脂系塗料を清水で希釈・攪拌して、中塗り層３の上にローラ等で塗布して上塗りを行い、上塗り層４を形成する塗装方法。【選択図】図１
2018126724.tif 000002
【特許請求の範囲】
【請求項１】
塗装対象の基材にフッ素樹脂系塗料を上塗り塗装するに際し、
フッ素樹脂系塗料の下側に水性シーラーで希釈した水性アクリル樹脂系塗料を下塗りしておくようにしたこと、
を特徴とするフッ素塗装工法。
【請求項２】
塗装対象の基材に下塗りと中塗りをしたあと、フッ素樹脂系塗料を上塗り塗装する塗装方法において、
中塗りを、水性シーラーで希釈した水性アクリル樹脂系塗料を塗布することにより行うようにしたこと、
を特徴とするフッ素塗装工法。
【請求項３】
水性シーラーは、合成樹脂シーラであること、
を特徴とする請求項１または２記載のフッ素塗装工法。
【請求項４】
水性シーラーは、アクリル樹脂系エマルジョン、エポキシ樹脂系エマルジョン、アクリル樹脂ワニスの内の１つが主成分であること、
を特徴とする請求項３記載のフッ素塗装工法。
【発明の詳細な説明】
【技術分野】
【０００１】
本発明はフッ素塗装工法に係り、とくに基材の上にフッ素樹脂塗料を塗布する場合に好適なフッ素塗装工法に関する。
【背景技術】
【０００２】
建築物のモルタル壁、コンクリート壁、ＡＬＣパネル、サイディング、タイル、鋼材や、橋梁等の鉄骨構造物等の表面は、日射や風雨などによる割れ、酸化、錆び等の劣化を抑えるため塗装処理を施して保護している。塗装後も日射や風雨などにより塗膜が劣化するため、５年乃至１０年程度の間隔で定期的に補修塗装が施されている。塗装材料には化学的成分の異なる種々のタイプがあるが、中でもフッ素樹脂系塗料が耐候性に優れており、高価であるものの次第に普及し始めている。
ところで、塗装品質は塗膜と基材側との密着性（塗着性）が重要であるが、評価に長年月を要することから、上塗りにフッ素樹脂系塗料を用いる場合の下塗りに適した塗装材料の研究が進んでおらず、施主側が指定した種類の下塗り材を機械的に塗っているのが現状ある。
【発明の概要】
【発明が解決しようとする課題】
【０００３】
本発明は上記した従来技術の問題に鑑みなされたもので、上塗りにフッ素樹脂系塗料を用いる場合の密着性を高めることのできるフッ素塗装工法を提供することを、その目的とする。
【課題を解決するための手段】
【０００４】
請求項１記載の発明では、塗装対象の基材にフッ素樹脂系塗料を上塗り塗装するに際し、フッ素樹脂系塗料の下側に水性シーラーで希釈した水性アクリル樹脂系塗料を塗布しておくようにしたこと、を特徴としている。
請求項２記載の発明では、塗装対象の基材に下塗りと中塗りをしたあと、フッ素樹脂系塗料を上塗り塗装する塗装方法において、中塗りを、水性シーラーで希釈した水性アクリル樹脂系塗料を塗布することにより行うようにしたこと、を特徴としている。
請求項３記載の発明では、水性シーラーは、合成樹脂シーラーであること、
を特徴としている。
請求項４記載の発明では、水性シーラーは、アクリル樹脂系エマルジョン、エポキシ樹脂系エマルジョン、アクリル樹脂ワニスの内の１つが主成分であること、を特徴としている。
【発明の効果】
【０００５】
本発明によれば、水性シーラーで希釈した水性アクリル樹脂系塗料の塗膜が基材側とフッ素樹脂系塗料の塗膜を強固に密着させるので、フッ素樹脂系塗料のもつ優れた耐候性を長期にわたり維持させることができる。また、上塗りしたフッ素樹脂系塗料が基材に吸い込まれて膜厚が薄くなるのを防止することができる。
【図面の簡単な説明】
【０００６】
【図１】本発明の一実施例に係るフッ素塗装工法の説明図である（実施例１）。
【発明を実施するための最良の形態】
【０００７】
以下、本発明の最良の形態を実施例に基づき説明する。
【実施例１】
【０００８】
図１は本発明の一実施例に係るフッ素塗装工法の説明図である。
この実施例では、基材に下塗りと中塗りをしたのち、フッ素樹脂系塗料で上塗り塗装する場合を例に挙げる。
図１（１）乃至（４）において、１は塗装対象の基材であり、建築物、鉄骨構造物のモルタル壁、コンクリート壁、ＡＬＣパネル、サイディング、タイル、鋼材などである。
予め塗装準備として、基材１の表面１Ａのゴミ、ヨゴレ、セメント粉末等の付着物をワイヤーブラシ、サンドペーパー、ウエスなどで除去、乾燥し下地処理をしておく（図１（１）参照）。
まず水性プライマー（例えば、菊水化学工業株式会社（登録商標）製キクスイ（登録商標）プライマースーパーＥ：主成分はエポキシ変性アクリル樹脂エマルジョン）を清水で希釈して基材１の表面１Ａにローラ、刷毛、エアスプレー等で塗布するか、または溶剤系プライマー（例えば、菊水化学工業株式会社製キクスイプライマーＳＳ：主成分はエポキシ変性アクリル樹脂系）を塗料用シンナーで希釈して基材１の表面１Ａにローラ等で塗布し、下塗りを行い、２０乃至２４時間程度乾燥させて下塗り層２を形成する（図１（２）参照）。下塗りは、次に述べる中塗り層（符号３参照）と基材１との密着性を高めるために行われる。
【０００９】
次に、水性アクリル樹脂系塗料（例えば、日本特殊塗料株式会社（登録商標）製シルビア（登録商標）ＷＡ−１００、関西ペイント株式会社（登録商標）製アスカＩＩ）を合成樹脂系の水性シーラーで希釈して下塗り層２の上にローラ、刷毛、エアスプレー等で塗布して中塗りを行い、２０乃至２４時間程度乾燥させて中塗り層３を形成する（図１（３）参照）。この際、水性アクリル樹脂系塗料の主剤１６ｋｇに対し、水性シーラー１乃至１．５リットルの割合で希釈し、６乃至８分間程度攪拌する。
【００１０】
水性シーラーには、アクリル樹脂系エマルジョン、エポキシ樹脂系エマルジョン、アクリル樹脂ワニスなどの１つを主成分とする合成樹脂シーラー（ＪＩＳ
Ｋ  ５６６３）を用いることができる。具体例を挙げると、関西ペイント株式会社製エコカチオンシーラー（主成分：カチオン性アクリルシリコン樹脂エマルジョン）、菊水化学工業株式会社製プライマースーパーＥ（主成分：エポキシ変性アクリル樹脂エマルジョン）、大日本塗料株式会社（登録商標）製水性マイティーシーラーマルチ（主成分：特殊変性アクリル樹脂ワニス）があり、他にも株式会社アサヒペン製水性シーラー、ニッペホームプロダクツ株式会社製水性浸透シーラや、特殊ウレタン変性アクリル樹脂エマルジョンを主成分とする合成樹脂シーラーなどを用いることができる。
【００１１】
ここで、水性アクリル樹脂系塗料は、通常、清水で希釈して使用するが、本願発明者は、清水に代えて水性シーラーで希釈することにより、上塗りに用いるフッ素樹脂系塗料の塗膜と基材側との密着度が著しく向上することを見出した。また、フッ素樹脂系塗料の塗膜が基材に吸い込まれるのを抑制し、塗装後の膜厚減少を防止できることを見出した。
【００１２】
最後に、水性フッ素樹脂系塗料（例えば、菊水化学工業株式会社製キーズ（登録商標）水系フッ素エース）を主剤１５ｋｇに対し、清水０乃至１．５リットルの割合で希釈し、６乃至８分間程度攪拌したのち、中塗り層３の上に、ローラ、刷毛、エアスプレー等で塗布して上塗りを行い、上塗り層４を形成する。または、溶剤系フッ素樹脂系塗料（例えば、菊水化学工業株式会社製キーズスーパーパワーフッ素）を主剤１３．５ｋｇ、硬化剤１．５ｋｇに対し、塗料用シンナーを０．８乃至１．６ットルの割合で希釈し、６乃至８分間程度攪拌したのち、中塗り層３の上にローラ等で塗布して上塗りを行い、上塗り層４を形成する。
【００１３】
この実施例によれば、被塗装対象であるモルタル壁、コンクリート壁、ＡＬＣパネル、サイディング、タイル、鋼材などの基材１に、下から順に下塗り層２と中塗り層３を形成したあと、フッ素樹脂系塗料を上塗りするフッ素塗装工法を行なうに際し、フッ素樹脂系塗料の下の中塗り層２を、水性アクリル樹脂系塗料を清水でなく水性シーラーで希釈して塗布することで形成することにより、水性アクリル樹脂系塗料の塗膜が基材１の側と上塗りしたフッ素樹脂系塗料による塗膜を強固に密着させることができ、フッ素樹脂系塗料のもつ優れた耐候性を長期にわたり維持させることができる。また、また基材１と上塗りしたフッ素樹脂系塗料の間に、水性シーラーで希釈した水性アクリル樹脂系塗料の塗膜が介在することにより、フッ素樹脂系塗料が基材１に吸い込まれて膜厚が薄くなるのを確実に防止することができる。
【００１４】
なお、上記した実施例では、下塗りをプライマーで行う場合を例に挙げて説明したが、シーラーを下塗りしたり、微弾性塗料を下塗りするようにしても良い。
また、フッ素樹脂系塗料にも日本特殊塗料株式会社製シルビアＷＦ−４００など各種の塗料を用いることができる。
【産業上の利用可能性】
【００１５】
本発明は、建築物、鉄骨構造物のモルタル壁、コンクリート壁、ＡＬＣパネル、サイディング、タイル、鋼材などを被塗装対象基材としてフッ素樹脂系塗料で塗装する場合に適用可能である。
【符号の説明】
【００１６】
１  基材
２  下塗り層
３  中塗り層
４  上塗り層
【図１】
2018126724.tif 000003